(57)【要約】【課題】外観不良が無い塗工部を形成できる塗工方法、及び、その塗工方法によって外観不良が無い硬化層を形成する板状重合物の製造方法を提供する。【解決手段】実質的に水平に走行するシート状物１の上面に塗工液を供給し、塗工液が供給される位置よりも下流側においてメインエアノズル２からシート状物１へエアを吹き付けることにより、メインエアノズル２の上流側に塗工幅全域に渡る塗工液の溜まり５を生ぜしめ、シート状物１上に均一塗工面を得る塗工方法であって、塗工液を、塗工液の溜まり５の面上へ供給する塗工方法；及び、その塗工方法によって予めエンドレスベルトに形成された塗工部の硬化層を板状重合物表面に移行させる外観不良が無い硬化層付き板状重合物の製造方法に関する。【選択図】図１
2010110682.tif 000002
【特許請求の範囲】
【請求項１】
実質的に水平に走行するシート状物の上面に塗工液を供給し、塗工液が供給される位置よりも下流側においてメインエアノズルから該シート状物へエアを吹き付けることにより、メインエアノズルの上流側に塗工幅全域に渡る塗工液の溜まりを生ぜしめ、該シート状物上に均一塗工面を得る塗工方法であって、
塗工液を、前記塗工液の溜まりの面上へ供給する塗工方法。
【請求項２】
シート状物の幅方向における両端部に近接して配設された一対のサイドエアノズルから該シート状物上の塗工液の溜まりへエアを吹き付ける請求項１記載の塗工方法。
【請求項３】
塗工液を供給する手段が配管から成り、塗工液を供給する配管の先端部の内径が、該先端部に直結する配管の内径の半分以上、同一以下である請求項１又は２記載の塗工方法。
【請求項４】
塗工液を供給する手段が配管から成り、塗工液の供給前に塗工液供給配管の内部容積に対して３倍以上８倍以下で、かつ定常時の供給量の１．５倍以上で塗工液を配管先端から排出した後、シート状物の上面への塗工液の供給を開始する請求項１〜３の何れか一項記載の塗工方法。
【請求項５】
塗工液を供給する手段が配管から成り、塗工液を供給する配管の先端部の設置位置がシート状物の表面から鉛直上方へ３０ｍｍ以上８０ｍｍ以下であり、かつメインエアノズルからのエアにより生じる塗工液の波立ちに起因する塗工液の溜まりの厚みの変動がエアが無いときの静的な塗工液の溜まりの厚みＸに対してＸ±１ｍｍ以下の範囲内の領域に、塗工液の供給位置がある請求項１〜４の何れか一項記載の塗工方法。
【請求項６】
塗工液を供給する手段が配管から成り、塗工液を供給する配管の先端部の設置本数が、シート状物の幅方向において中央部分に配置された１本であり、もしくは幅方向において一定ピッチで配した複数本である請求項１〜５の何れか一項記載の塗工方法。
【請求項７】
塗工液の溜まりとして、塗工幅全域且つメインエアノズルからのエアにより生じる塗工液の波立ちに起因する塗工液の溜まりの厚みの変動がエアが無いときの静的な塗工液の溜まりの厚みＸに対してＸ±１ｍｍ以下の範囲内の領域がシート状物の走行方向において５０ｍｍ以上の長さを有するまで定常時の供給量の１倍以上５倍以下で塗工液を供給し、それ以後は定常時の供給量で供給する請求項１〜６の何れか一項記載の塗工方法。
【請求項８】
相対するベルト面が同方向へ同一速度で走行するように配設された２個のエンドレスベルトの相対するベルト面と、それらの両側辺部にありベルト面で挟まれた状態で走行する連続したガスケットとで囲まれた空間に、該空間の一端から重合性原料を供給し、該空間内でベルトの走行と共に重合性原料を固化させ、該空間の他端から板状重合物を取り出す板状重合物の製造方法において、該２個のエンドレスベルトの相対するベルト面のうちの少なくとも一方の面に、予め請求項１〜７の何れか一項記載の塗工方法によって形成された塗工部の硬化層を設けておき、かつ該硬化層を板状重合物の表面に移行させることを特徴とする硬化層付き板状重合物の製造方法。
【発明の詳細な説明】
【技術分野】
【０００１】
本発明は、実質的に水平に走行するシート状物に対する塗工方法、及び、その塗工方法によって予めエンドレスベルトに形成された塗工部の硬化層を板状重合物表面に移行させる硬化層付き板状重合物の製造方法に関する。
【背景技術】
【０００２】
近年、塗工技術はディスプレイ材料、機能性フィルム等の映像表示分野、磁気テープ類等の情報記録分野、インクジェット用紙等の紙分野、薄膜電池や電子回路基板等の電気・電子関連分野、眼鏡レンズなどの光学関連分野、撥水・防水・消臭といった機能繊維分野など、非常に多くの分野で活用されている。また、様々な被塗工物と塗工液との組み合わせに対応するため、種々の塗工方式が生み出されている。一方、近年のこれらの塗工方式で得られた塗工面及びこれら塗工面を賦与した材料への塗工外観要求は急速に高まっており、塗工外観に影響する被塗工物の表面精度もまた急速に高まっている。そのため被塗工物が高価なものとなり、それらを使用する塗工においては他の設備との接触の危険性を低くする塗工方法が用いられている。その代表的な塗工方法として、スプレーコートやエアナイフコートがある。
【０００３】
ところで、上記の塗工方式において塗工外観を低下させるものの一つに塗工液の供給に起因するものがある。これは、塗工液のレベリング不足から生じるもの、被塗工物へ供給された塗工液と膜厚均整化後の塗膜との間に界面が形成されるために生じるもの、または、膜厚均整化の過程の前段に塗工液の溜まり（以下、「液溜り」という。）を形成するような塗工方式において、その液溜りの流れを供給液が局所的に乱すことで生じるものがある。
【０００４】
このような現象を解決する方法として、例えば特許文献１に示すようなスプレーコートの後、エアナイフによって表面をかきならすことでスプレーコートによる粒子の大きさに対応した凹凸を解決する方法がある。しかしながら、このような方法で検討を実施したところシート状物上に供給された塗工液の形状に近い光学歪が塗工面に生じ、外観不良が無い均一な塗工面を得ることができなかった。また、このような方法では噴霧された塗工液が飛散することから、周辺設備の汚染の懸念や飛散した塗工液の回収設備が必要により塗工液供給部周囲が複雑となる。
【０００５】
さらに、特許文献２に示すようなエアノズルを用いて、シート状物へエアを吹き付けることで該シート状物に液溜りを形成し塗工する方法がある。この方法では塗工液供給方法が塗工幅において一定間隔で多点供給、塗工幅中央に一点供給、もしくはスリットダイなどで全幅に供給する方法が提案されている。しかしながら、このような方法での多点および一点供給では製品内に供給に起因するスジ状の外観不良が発生する場合がある（図５の供給スジ７）。
【０００６】
以上のように、高付加価値の被塗工物に塗工する従来の塗工液供給方法では近年の高レベルな塗工面の外観要求を満足するような簡易的な塗工液供給方式が提案されていなかった。
【特許文献１】特開平２−１０２７６４号公報
【特許文献２】特開２００６−２３１２８４号公報
【発明の開示】
【発明が解決しようとする課題】
【０００７】
本発明の目的は、塗工液供給に起因する外観不良が無い塗工部を形成することができる塗工方法、及び、その塗工方法によって予めエンドレスベルトに形成された塗工部の硬化層を板状重合物表面に移行させる外観不良が無い硬化層付き板状重合物の製造方法に関する。
【課題を解決するための手段】
【０００８】
本発明は、実質的に水平に走行するシート状物の上面に塗工液を供給し、塗工液が供給される位置よりも下流側においてメインエアノズルから該シート状物へエアを吹き付けることにより、メインエアノズルの上流側に塗工幅全域に渡る塗工液の溜まりを生ぜしめ、該シート状物上に均一塗工面を得る塗工方法であって、塗工液を、前記塗工液の溜まりの面上へ供給する塗工方法である。
【０００９】
さらに本発明は、相対するベルト面が同方向へ同一速度で走行するように配設された２個のエンドレスベルトの相対するベルト面と、それらの両側辺部にありベルト面で挟まれた状態で走行する連続したガスケットとで囲まれた空間に、該空間の一端から重合性原料を供給し、該空間内でベルトの走行と共に重合性原料を固化させ、該空間の他端から板状重合物を取り出す板状重合物の製造方法において、該２個のエンドレスベルトの相対するベルト面のうちの少なくとも一方の面に、予め上記塗工方法によって形成された塗工部の硬化層を設けておき、かつ該硬化層を板状重合物の表面に移行させることを特徴とする硬化層付き板状重合物の製造方法である。
【発明の効果】
【００１０】
本発明の塗工方法によれば、塗工液を塗工液の溜まりの面上へ供給することによって、塗工液供給に起因する外観不良が無い塗工部を形成することができる。
【００１１】
本発明の板状重合物の製造方法によれば、外観不良が無い硬化層を有する板状重合物を提供でき、その品質及び生産性を向上させることができる。
【発明を実施するための最良の形態】
【００１２】
図１は、本発明の塗工方法の一例を説明するための模式図である。この図に示すように、シート状物１（被塗工物）は水平方向に走行し、塗工液供給手段より塗工液がシート状物１の上面に供給される。塗工液が供給される位置よりも下流側に配置されたメインエアノズル２からシート状物１上の塗工液にエアを吹き付けることで、メインエアノズル２の下流側に塗工液の厚みが均一な塗工部を形成するとともに、メインエアノズル２の上流側に塗工液の溜まり（液溜まり５）を形成することができる。さらにシート状物１の幅方向における両端部に近接して配設された一対のサイドエアノズル３からシート状物１上の液溜まり５へエアを吹き付けることにより、塗工液の前記幅方向への広がりを制御しやすくなる。
【００１３】
従来技術においては、図５に示すように塗工液の供給位置が液溜まり５よりも上流側にあったが、本発明においては、図１に示すように塗工液を液溜まり５の面上へ供給する。本発明者は、このように塗工液を特定の位置に供給することによって、図５の供給スジ７等の外観不良を有しない塗工部を連続して形成できることを見出したのである。
【００１４】
塗工液は、液溜まり５の面上へ供給するのであれば特に制限されない。また、塗工部６の両端近辺を製品として使用しない場合は、塗工液は液溜まり５の面へ供給し且つ塗工部６の両端近辺を除く幅（以下、適宜「塗工幅」という）の範囲内へ供給することが好ましい。これにより、製品となる塗工幅の範囲内において、塗工液供給に起因する外観不良を有しない塗工部を連続して形成することができる。
【００１５】
シート状物１の材質には特に制限は無く、例えば、樹脂、金属等を使用できる。金属としては、例えば、オーステナイト系ステンレス鋼、マルテンサイト系ステンレス鋼、鉄鋼、アルミニウム、銅などが挙げられる。また、これらの塗工側の表面を研磨処理したものも使用できる。シート状物１が水平状態での走行を維持するためには、高い剛性を有することが好ましい。特に金属製のシート状物１は、一般に、薄くても比較的高い剛性を有するので好ましい。シート状物１の反り、撓み等の影響を抑えてフラット性を保つ観点から、シート状物１の厚さは、０．１ｍｍ以上であることが好ましい。また、シート状物１の水平方向のフラット性を保つため、シート状物１に、その走行方向に沿って張力をかけることもできる。
【００１６】
図１では、シート状物１の幅方向において中央部分に配置された１本の塗工液供給パイプ４が、塗工液供給手段として用いられている。ただし、本発明はこれに限定されない。例えば、シート状物の幅方向において一定ピッチで配した複数本の塗工液供給パイプを、塗工液供給手段として用いることもできる。
【００１７】
塗工液供給手段としては、配管から成るものが代表的である。例えば、塗工液供給パイプ４が好適に使用できる。特に、塗工液を供給する配管の先端部の内径が、該先端部に直結する配管の内径の半分以上、同一以下であることが好ましい。前記先端部としてはノズルを使用することができる。このような構成にすることにより、供給配管内部が塗工液で十分充填され、塗工液を供給する際の泡の巻き込みが防止できる。したがって、液溜まり５内に泡が入りこまず、外観不良が更に少ない塗工面を連続的に形成できる。
【００１８】
また、塗工液の供給前に塗工液供給配管の内部容積に対して３倍以上８倍以下で、かつ定常時の供給量の１．５倍以上で塗工液を配管先端から排出した後、シート状物の上面への塗工液の供給を開始することが好ましい。この塗工液の供給前の塗工液の排出は、いわゆる塗工液の供給前のブロー工程である。そして、上記のような条件を採用することにより、供給配管内部に存在する気層部を十分払い出すことができる。したがって、液溜まり５中に泡溜りが形成されることなく、外観不良が更に少ない塗工面を連続的に形成できる。なお、「定常時の供給量」の意味は後述する。「塗工液供給配管の内部容積」とは、塗工液の送液装置（ポンプ等）から先端部までの配管の内部容積のことをいう。
【００１９】
また、塗工液を供給する配管の先端部の設置位置は、シート状物の表面から鉛直上方へ３０ｍｍ以上８０ｍｍ以下であることが好ましい。配管の先端部をこの範囲内に設置することにより、塗工液の飛散や泡の巻き込みを防止でき、外観不良が更に少ない塗工面を連続的に形成できる。
【００２０】
また、塗工液の供給位置は、メインエアノズル２からのエアにより生じる塗工液の波立ちに起因する塗工液の溜まり５の厚みの変動がエアが無いときの静的な液溜まり５の厚みＸに対してＸ±１ｍｍ以下の範囲内の領域にあることが好ましい。液溜まり５の厚みの変動が少ない領域を、塗工液の供給位置とすることにより、揺らいだスジ状の外観不良を防止でき、外観不良が更に少ない塗工面を連続的に形成できる。ここで、液溜まり５の厚みの変動Ｘ±αｍｍは、塗工液の溜まり内に目盛付きゲージ等を浸漬して、目視にて観察することにより測定することができる。
【００２１】
また、塗工液の溜まり５として、塗工幅全域且つメインエアノズル２からのエアにより生じる塗工液の波立ちに起因する塗工液の溜まり５の厚みの変動がエアが無いときの静的な液溜まり５の厚みＸに対してＸ±１ｍｍ以下の範囲内の領域がシート状物の走行方向において５０ｍｍ以上の長さを有するまで定常時の供給量の１倍以上５倍以下で塗工液を供給し、それ以後は定常時の供給量で供給することが好ましい。すなわち、液溜まり５内の厚みの変動が少ない領域が走行方向の５０ｍｍ以上に広がるまで、定常時の供給量以上の供給量で塗工液を供給することが好ましいのである。供給量を多くすれば液溜まりの形成の時間を短縮でき、供給量を５倍以下にすれば、供給速度の高速化による泡の咬み込みや液の飛散などを防止できる。
【００２２】
塗工液供給量において、メインエアノズル２の上流側に所定の塗工幅全域に渡る液溜まり５を形成した後の定常時の供給量（定常時の単位時間当たりの塗工液供給量）は、シート状物の走行速度×塗工幅×塗工膜厚によって算出される。
【００２３】
なお、本明細書において単に幅方向と言った場合、シート状物１の面上においてシート状物１の走行方向と直交する方向のことを指し、長手方向とはシート状物１の走行方向のことを指す。また、上流、下流とはシート状物１の走行を流れとして見た場合の意味である。
【００２４】
ここで、塗工液供給パイプ４から塗工液をシート状物１上に供給した段階で塗工液が存在すべき所定幅内に未塗工部分が存在していても、後に詳述するように、液溜まり５が未塗工部分を消失せしめることができる。
【００２５】
本発明に用いる塗工液は特に制限されず、非水系および水系の何れの塗工液も使用できる。塗工液の粘度は、メインエアノズル２、サイドエアノズル３からのエアによるシート状物１上の塗工液の飛散防止の観点から１ｍＰａ・ｓ以上が好ましく、塗工液がシート状物１上を幅方向に広がる速度の観点から５０００ｍＰａ・ｓ以下が好ましい。
【００２６】
非水系の塗工液としては、例えば、アクリル酸メチル、アクリル酸エチル、アクリル酸ｎ−ブチル、アクリル酸２−エチルヘキシル等のアクリル酸エステル；メタクリル酸メチル、メタクリル酸エチル、メタクリル酸ｎ−ブチル、メタクリル酸２−エチルヘキシル等のメタクリル酸エステル；酢酸ビニル、アクリロニトリル、メタクリロニトリル、スチレン等の重合性モノマーが挙げられる。
【００２７】
特に、塗工液の硬化物の耐擦傷性、透明性、耐候性の観点から１モルの多価アルコールと２モル以上のポリ（メタ）アクリル酸またはそれらの誘導体とから得られるエステル化物、多価アルコールと多価カルボン酸またはその無水物と（メタ）アクリル酸またはそれらの誘導体とから得られる１分子中に２個以上の（メタ）アクリロイルオキシ基を有する線状のエステル化物等を挙げることができる。
【００２８】
１モルの多価アルコールと２モル以上のポリ（メタ）アクリル酸またはそれらの誘導体とから得られるエステル化物の例としては、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、トリメチロールプロパントリ（メタ）アクリレート、トリメチロールエタントリ（メタ）アクリレート、ペンタグリセロールトリ（メタ）アクリレート、ペンタエリスリトールトリ（メタ）アクリレート、ペンタエリスリトールテトラ（メタ）アクリレート、グリセリントリ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリペンタエリスリトールテトラ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレート等が挙げられる。
【００２９】
多価アルコールと多価カルボン酸またはその無水物と（メタ）アクリル酸またはそれらの誘導体とから得られる１分子中に２個以上の（メタ）アクリロイルオキシ基を有する線状のエステル化物において、多価アルコールと多価カルボン酸またはその無水物と（メタ）アクリル酸の好ましい組み合わせとしては、マロン酸／トリメチロールエタン／（メタ）アクリル酸、マロン酸／トリメチロールプロパン／（メタ）アクリル酸、マロン酸／グリセリン／（メタ）アクリル酸、マロン酸／ペンタエリスリトール／（メタ）アクリル酸、コハク酸／トリメチロールエタン／（メタ）アクリル酸、コハク酸／トリメチロールプロパン／（メタ）アクリル酸、コハク酸／グリセリン／（メタ）アクリル酸、コハク酸／ペンタエリスリトール／（メタ）アクリル酸、アジピン酸／トリメチロールエタン／（メタ）アクリル酸、アジピン酸／トリメチロールプロパン／（メタ）アクリル酸、アジピン酸／グリセリン／（メタ）アクリル酸、アジピン酸／ペンタエリスリトール／（メタ）アクリル酸、グルタル酸／トリメチロールエタン／（メタ）アクリル酸、グルタル酸／トリメチロールプロパン／（メタ）アクリル酸、グルタル酸／グリセリン／（メタ）アクリル酸、グルタル酸／ペンタエリスリトール／（メタ）アクリル酸、セバシン酸／トリメチロールエタン／（メタ）アクリル酸、セバシン酸／トリメチロールプロパン／（メタ）アクリル酸、セバシン酸／グリセリン／（メタ）アクリル酸、セバシン酸／ペンタエリスリトール／（メタ）アクリル酸、フマル酸／トリメチロールエタン／（メタ）アクリル酸、フマル酸／トリメチロールプロパン／（メタ）アクリル酸、フマル酸／グリセリン／（メタ）アクリル酸、フマル酸／ペンタエリスリトール／（メタ）アクリル酸、イタコン酸／トリメチロールエタン／（メタ）アクリル酸、イタコン酸／トリメチロールプロパン／（メタ）アクリル酸、イタコン酸／グリセリン／（メタ）アクリル酸、イタコン酸／ペンタエリスリトール／（メタ）アクリル酸、無水マレイン酸／トリメチロールエタン／（メタ）アクリル酸、無水マレイン酸／トリメチロールプロパン／（メタ）アクリル酸、無水マレイン酸／グリセリン／（メタ）アクリル酸または無水マレイン酸／ペンタエリスリトール／（メタ）アクリル酸等の組み合わせによる縮合物等が挙げられる。
【００３０】
その他の例としては、トリメチロールプロパントルイレンジイソシアネート、ヘキサメチレンジイソシアネート、トリレンジイソシアネート、ジフェニルメタンジイソシアネート、キシレンジイソシアネート、４，４'−メチレンビス（シクロヘキシルイソシアネート）、イソホロンジイソシアネート、トリメチルヘキサメチレンジイソシアネート等のイソシアネート類と、２−ヒドロキシエチル（メタ）アクリレート、２−ヒドロキシプロピル（メタ）アクリレート、２−ヒドロキシ−３−メトキシプロピル（メタ）アクリレート、Ｎ−メチロール（メタ）アクリルアミド、Ｎ−ヒドロキシ（メタ）アクリルアミド、１，２，３−プロパントリオール−１，３−ジ（メタ）アクリレート、３−アクリロイルオキシ−２−ヒドロキシプロピル（メタ）アクリレート等の（メタ）アクリレート類とを、イソシアネート１分子当たり３モル以上の（メタ）アクリレート類を反応させて得られるウレタン（メタ）アクリレート；およびトリス（２−ヒドロキシエチル）イソシアヌル酸のジ（メタ）アクリレートもしくはトリ（メタ）アクリレート等のポリ［（メタ）アクリロイルオキシエチル］イソシアヌレートを挙げることができ、更には従来より知られるエポキシポリアクリレート、ウレタンポリアクリレートなどが挙げられる。これらは、一種を単独であるいは二種以上を混合して用いることができる。
【００３１】
ここで「（メタ）アクリ---」とは、「メタクリ---」または「アクリ---」を表す。
【００３２】
また、さらにアセトン、メタノール、エール、イソプロパノール、メチルエチルケトン、ｎ−ヘキサン、シクロヘキサン等の溶剤を粘度調整等の目的で塗工液に適宜加えることも可能である。
【００３３】
また、塗工液に重合開始剤を加えることもできる。その具体例としては、ｔｅｒｔ−ヘキシルパーオキシピバレ−ト、ｔｅｒｔ−ヘキシルパーオキシ−２−エチルヘキサノエート、ジ−イソプロピルパーオキシジカーボネート、ｔｅｒｔ−ブチルネオデカノエート、ｔｅｒｔ−ブチルパーオキシピバレート、ラウロイルパーオキサイド、ベンゾイルパーオキサイド、ｔｅｒｔ−ブチルパーオキシイソプロピルカーボネート、ｔｅｒｔ−ブチルパーオキシベンゾエート、ジクミルパーオキサイド、ジ−ｔｅｒｔ−ブチルパーオキサイド等の有機過酸化物；および２，２'−アゾビス（２，４−ジメチルバレロニトリル）、２，２'−アゾビスイソブチロニトリル、１，１'−アゾビス（１−シクロヘキサンカルボニトリル）、２，２'−アゾビス（２，４，４−トリメチルペンタン）等のアゾ化合物が挙げられる。
【００３４】
さらに、光重合開始剤の具体例として、ベンゾイン、ベンゾインメチルエーテル、ベンゾインエチルエーテル、ベンゾインイソプロピルエーテル、ベンゾインイソブチルエーテル、アセトイン、ブチロイン、トルオイン、ベンジル、ベンゾフェノン、ｐ−メトキシベンゾフェノン、２，２−ジエトキシアセトフェノン、α，α−ジメトキシ−α−フェニルアセトフェノン、メチルフェニルグリオキシレート、エチルフェニルグリオキシレート、４，４'−ビス（ジメチルアミノ）ベンゾフェノン、２−ヒドロキシ−２−メチル−１−フェニルプロパン−１−オン等のカルボニル化合物；およびテトラメチルチウラムモノスルフィド、テトラメチルチウラムジスルフィド等の硫黄化合物が挙げられる。
【００３５】
またさらに、塗工液に２，４，６−トリメチルベンゾイルジフェニルフォスフィンオキサイド、ベンゾイルジエトキシフォスフィンオキサイドなどの助剤や、無機系フィラーなどを適宜加えることも可能である。
【００３６】
メインエアノズル２としては、例えば、エア吹き出し形状がスリット型のものや、円形型、楕円型のものを幅方向に複数本配列したもの等が挙げられる。スリット型の場合、スリットのクリアランスはメインエアノズル２への供給される圧縮空気の流量の観点から１ｍｍ以下が好ましく、０．８ｍｍ以下がさらに好ましい。またスリット部での圧力損失を抑制する観点からクリアランスは０．０５ｍｍ以上であることが好ましい。
【００３７】
メインエアノズル２の材質には特に制限は無く、例えば、樹脂、金属等を使用できる。樹脂としては、例えば、ＡＢＳ、ＰＰＳ、金属としては、例えば、ステンレス鋼、鉄鋼、アルミニウム、銅、亜鉛などが挙げられる。
【００３８】
メインエアノズル２は、塗工幅全幅にわたって塗工液を堰き止め、塗工幅全幅にわたる液溜まり５を形成可能な位置に設けられる。例えばエア吹き出し形状がスリット型の場合、シート状物１の幅より長いスリットを有し、シート状物１の幅方向に平行に設けられたメインエアノズルであり、シート状物１の幅方向に平行な鉛直面と、メインエアノズル２のエア噴出方向とのなす角度は、シート状物１上の塗工液の飛散防止の観点から、鉛直下向きを０°として−６０°以上６０°以下が好ましい。
【００３９】
メインエアノズル２の取り付け位置については、液溜まり５がメインエアノズル２の先端に接触する危険を回避するなどの観点からメインエアノズル２のノズル先端をシート状物１の表面から１ｍｍ以上離すことが好ましく、液溜まり５を安定させて優れたエアの堰き止め効果を得るなどの観点からメインエアノズル２のノズル先端とシート状物１の表面との距離は２０ｍｍ以下が好ましい。
【００４０】
メインエアノズル２から吹き出すエア風量は、メインエアノズル２の取り付け位置、角度、塗工液の粘度、塗工部６の塗工厚みによって適宜調整されるが、メインエアノズル２先端に塗工液が接触することを防止する観点から塗工幅１ｍあたり０．１ｍ3／ｍｉｎ以上が好ましく、シート状物１上の塗工液が飛散することを防止する観点から、塗工幅１ｍあたり３０ｍ3／ｍｉｎ以下が好ましい。
【００４１】
メインエアノズル２から吹き出すエア温度は塗工液の粘度の観点から１０℃以上１５０℃以下が好ましく、作業環境の観点から、１０℃以上４０℃以下がより好ましい。
【００４２】
サイドエアノズル３の形状は特に制限は無く、例えば、エア吹き出し口形状がスリット型のものや、円形型、楕円型のものが挙げられる。特に、帯状に塗工された塗工部の両端部ラインを、走行するシート状物の両端部ラインと平行にすることがより容易である観点から、スリット状の噴出口、または直線状に配置された複数の噴出口を有するノズルを用いることが好ましい。
【００４３】
図２はサイドエアノズル３の取り付け状態を示す幅方向から見た模式図である。メインエアノズル２と、サイドエアノズル３の噴出口の先端の一部とが接触して配置されることが、幅方向における液溜まり５の両端部（塗工部エッジ８）ラインの形状安定化と平行化の観点から好ましい。
【００４４】
シート状物１の幅方向に平行な鉛直面とサイドエアノズル３のエア噴出方向とのなす角度θ１は、サイドエアノズル３の形状等により適宜決めることができる。該角度θ１は、メインエアノズル２のカーテン状のエアをサイドエアノズル３によってシート状物１の走行方向に沿って塗工液を堰き止める効果を発現する観点から０°以上が好ましく、サイドエアノズル３の先端がシート状物１と接触する危険を回避するなどの観点から３０°以下であることが好ましい。
【００４５】
なお、本明細書においてメインエアノズル２の長手方向とは、メインエアノズル２がシート状物１の走行方向と直交する方向（シート状物１の幅方向）のことを指し、メインエアノズル２の幅方向とはシート状物１の走行方向のことを指す。
【００４６】
次に、図３はサイドエアノズル３の取り付け状態を示す上流側から装置側面を見た模式図であり、サイドエアノズル３の取り付け方向については、シート状物１上に供給された塗工液及び液溜まり５の塗工部エッジ８を安定させてエアの堰き止め効果を得るなどの観点から、シート状物１の走行方向に平行な鉛直面とサイドエアノズル３のエア噴出方向とのなす角度θ２が−７０°（シート状物１の内側に向かう方向）以上０°以下であることが好ましい。
【００４７】
また、図４はサイドエアノズル３の取り付け状態を示す上方向からの模式図であり、シート状物１の走行方向に平行な鉛直面とサイドエアノズル３のスリット長方向または直列に配置された複数の噴出口を結ぶ直線方向とのなす角度θ３については、メインエアノズル２の上流側では、メインエアノズル２から噴出するエアによる影響がメインエアノズル２からシート状物１の走行方向に沿って遠ざかるに従って少なくなることから、メインエアノズル２に近いスリット端を基点として６０°（サイドエアノズル３のスリットがシート状物１の上流側よりも下流側の方が内側にある）以下が好ましく、液溜まり５の形状をシート状物１の内側に向かって形成する際、サイドエアノズル３のエアによる液飛びを防止する観点から−６０°（サイドエアノズル３のスリットがシート状物１の上流側よりも下流側の方が外側にある）以上が好ましい。
【００４８】
サイドエアノズル３の噴出口の先端とシート状物１の上面との距離は、シート状物１にサイドエアノズル３の先端が接触する危険を回避するなどの観点から、１０ｍｍ以上が好ましく、シート状物の幅方向における液溜まり５の塗工部エッジ８を安定させてエアの堰き止め効果を得るなどの観点から５０ｍｍ以下が好ましい。
【００４９】
サイドエアノズル３のシート状物の幅方向における設置位置は、液溜まりからの液飛びを抑制する観点から幅方向における塗工部の端から外側３０ｍｍ以上が好ましく、安定して液溜まり端を制御する観点から液溜まり端から外側１００ｍｍ以下の位置に設けることが好ましい。
【００５０】
さらに、サイドエアノズル３の取り付け位置、角度および／または方向を、塗工液の粘度やシート状物１の材質により適宜調節して連続することにより、シート状物の走行方向に対して平行である塗工部エッジ８を所望の位置に形成することができる。
【００５１】
サイドエアノズル３は上流側及び下流側でエア風量を分けることができるように、シート状物の走行方向に複数組配設されることが好ましい。
【００５２】
サイドエアノズル３のエア風量はサイドエアノズル３の取り付け位置、角度、塗工液の粘度、シート状物１の材質および搬送速度、メインエアノズル２の風量により適宜調節しても良い。
【００５３】
サイドエアノズルをシート状物の走行方向に複数組配設する場合、下流側のサイドエアノズル３'はシート状物へ供給された液への影響を少なくする観点から、液溜まりの走行方向における上流側端部から上流５０ｍｍの位置を超えない幅にすることが好ましい。
【００５４】
上流側のサイドエアノズル３"から吹き出すエア風量は、シート状物１上に供給された塗工液の自由界面（流動先端）の外側への広がりに打ち勝って塗工液を堰き止める程度の風量以上が好ましく、シート状物１の上部から供給される塗工液を内側に飛ばさない程度の風量以下が好ましい。
【００５５】
下流側のサイドエアノズル３'から吹き出すエア風量は、下流側のサイドエアノズル３'では吹き付けエア風量がメインエアノズル２の吹き付けエア風量に打ち勝って液溜まり５を堰き止める程度の風量以上が好ましく、液溜まり５の端から液飛びをしない程度の風量以下が好ましい。
【００５６】
下流側のサイドエアノズル３'のエア風量を上流側のサイドエアノズル３"のそれより多く供給することが好ましい。
【００５７】
サイドエアノズル３から吹き出すエア温度は塗工液の粘度の観点から１０℃以上１５０℃以下が好ましく、作業環境の観点から、１０℃以上４０℃以下がより好ましい。
【００５８】
サイドエアノズル３の材質には特に制限は無く、例えば、樹脂、金属等を使用できる。樹脂としては、例えば、ＡＢＳ，ＰＰＳ、金属としては、例えば、ステンレス鋼、鉄鋼、アルミニウム、銅、亜鉛などが挙げられる。使用する塗工液にもよるが、溶剤洗浄に適したステンレス鋼を用いることが好ましい。
【００５９】
図１に示すように、塗工液は、水平方向に走行するシート状物１の上に形成された液溜まり５の面上へ供給する。この液溜まり５の量は塗工液の供給量によって調整することが可能で、帯状に塗工された塗工部エッジ８ラインが、走行するシート状物１の両端部ラインと平行となるように適宜調整できる。
【００６０】
本発明において、液溜まり５は幅方向に広がることで所定範囲に未塗工部分の無い平滑な塗工部を得るために有効であるが、さらに液溜まり５のシート状物１の走行方向である長手方向における長さや液位も意味を持つ。例えば、この液溜まり５への塗工液が一時的に過剰になった場合、液溜まり５の量は変化するが、液溜まり５の幅方向の両端をサイドエアノズル３で堰き止めているため、液溜まり５の長手方向が長く、液位が高くなる。その結果、液溜まり５の両端を堰き止めない方法と比べて、液溜まり５の量を所定の塗工幅全域に渡ってほぼ均一に増やすことができるという効果がある。すなわち、液溜まり５を、塗工液供給の増減ムラに対する緩衝機構として機能させることが可能である。
【００６１】
なお、本発明の塗工方法では、液溜まり５の形状、量を安定させる観点から、被塗工物であるシート状物１が走行方向において長い方が効率よく塗工できる。さらに、シート状物１が走行方向における端部を有しないエンドレスシート状であって、連続的に走行するものであれば最も効率よく塗工できる。
【００６２】
また、シート状物１上の液溜まり５の形状をシート状物１の幅方向、走行方向に対して安定させる観点から、シート状物１は水平方向に走行させることが好ましいが、僅かに傾いた方向で走行する場合であっても、液溜まり５の両端をサイドエアノズル３で堰き止めているため、液溜まり５の両端の液位に差がでる程度で水平方向の場合と同様に塗工部エッジ８ラインとシート状物の両端部ラインとが平行になる。つまり、シート状物１は実質的に水平方向に走行すればよい。
【００６３】
以上説明した本発明の塗工方法によれば、均一な塗工部６を有するシート状物１を安定して得ることができる。このシート状物１の面積１ｍ2あたりの塗工量は適宜設定できるが、例えば１ｇ／ｍ2以上１００ｇ／ｍ2以下である。
【００６４】
また、塗工液に熱もしくは紫外線で硬化する材料を用い、この塗工部６を更に加熱したり、紫外線を照射したりすることによって硬化させ、硬化層を有するシート状物１を得ることもできる。
【００６５】
塗工部６またはその硬化層を有するシート状物１は、塗工部端に発生する供給に起因する外観不良の部分を除去後、所望のサイズに適宜切断して、種々の用途に使用できる。
【００６６】
また例えば、塗工部６の硬化層付きの金属製のシート状物１の硬化層側に、別の樹脂層や樹脂成形体を付着させ、金属製のシート状物１から硬化層を剥離移行させることにより、硬化層を有する樹脂積層体を得ることもできる。この方法は、特に連続製板装置を用いた板状重合物の製造方法において非常に有用である。例えば、シート状物としてベルトを用い、相対するベルト面が同方向へ同一速度で走行するように配設された２個のエンドレスベルトの相対するベルト面と、それらの両側辺部にありベルト面で挟まれた状態で走行する連続した２本のガスケットとで囲まれた空間に、その空間の一端から重合性原料（例えばメタクリル酸メチルを含む重合性原料）を供給し、その空間内でベルトの走行と共に、例えばこの空間に近接された加熱ゾーン内にて重合性原料を固化させ、その空間の他端から板状重合物を取り出す板状重合物の製造方法において、上記２個のエンドレスベルト（例えば厚み１．０ｍｍ以上のステンレス鋼板からなる鏡面研磨されたエンドレスベルト）の外側の面の少なくとも一方の面に、予め本発明の塗工方法によって塗工部を形成し、塗工部の塗工液を硬化させて硬化層を設けておき、その硬化層を板状重合物の表面に移行させることによって、表面に硬化層を有する板状重合物を安定して且つ効率良く製造できる。
【００６７】
つまり、エンドレスベルトのベルト面に本発明の塗工方法によって硬化可能な塗工液の塗工部６を形成し、次いでその塗工部６を硬化させ、エンドレスベルト上に硬化層を形成する。このように少なくとも一方に硬化層が形成された一組の相対するエンドレスベルトと、側部をシールするためのガスケットとで囲まれる空間に、重合性原料を供給し、硬化層に接触している重合性原料を連続的に重合させ、重合性原料が重合して得られる板状重合物に硬化層をエンドレスベルトから移行させることにより、硬化層を少なくとも一方の面に有する板状重合物を得ることができる。
【実施例】
【００６８】
以下、本発明を実施例により更に詳しく説明するが、これらは本発明を限定するもので
はない。以下の記載において「部」は質量部を示す。
【００６９】
＜実施例１＞
水平方向に同一速度で走行する上下に位置した２個のエンドレスベルトを具備するベルト式連続製板装置を用いて、以下の通り連続塗工を行った。
【００７０】
トリメチロールエタン・アクリル酸・無水コハク酸縮合エステル（大阪有機化学（株）製、商品名：ＴＡＳ）５０部、１，６−ヘキサンジオールジアクリレート（大阪有機化学（株）製、商品名：ビスコート＃２３０）４２．３部、ペンタエリスリトールトリアクリレート（大阪有機化学（株）製、商品名：ビスコート＃３００）１０部を混合したものを塗工液として用いた。
【００７１】
上記２個のエンドレスベルトは、いずれも鏡面研磨されたベルト幅５００ｍｍオーステナイト系ステンレス鋼板（厚さ１．５ｍｍ）であり、上下に位置した２個のベルトのうち下側の方をシート状物１として、塗工速度（シート状物１の走行速度）は２ｍ／ｍｉｎ、シート状物１の両側端から５０ｍｍ内側を塗工部エッジとし、塗工幅４００ｍｍ、膜厚２０μｍの連続塗工を図１に示した方法に従い５時間行った。尚、塗工液はベルト下流端で拭き取りながら装置を稼動した。
【００７２】
ここで、塗工液、メインエアノズル２、サイドエアノズル３のエア温度、シート状物１の温度を３０℃となるように調整した。塗工液の３０℃における粘度は４９ｍＰａ・ｓであった。
【００７３】
また、塗工液供給パイプ４として、塗工液供給配管内径より２ｍｍ小さい、内径φ６ｍｍのステンレス製の中空パイプを供給配管の先端部とし、かつシート状物１からの設置高さを５０ｍｍ、シート状物走行方向においてはメインエアノズル２から１００ｍｍ上流の位置に配した。
【００７４】
塗工液供給前に供給配管内部の気層部を払い出すため、塗工液供給配管の容積に対し、５倍の塗工液を最大供給量で塗工液供給パイプ４の先端からブローした。
【００７５】
塗工液の供給量は、液溜まり５がメインエアノズル上流側に幅４００ｍｍ、かつシート状物走行方向に１２０ｍｍ程度で形成されるまでは定常供給量の１．５倍の供給量で供給し、静的液溜まり５の厚みＸに対し、Ｘ±１ｍｍ以下の厚み変動である領域はシート状物走行方向においてメインエアノズル２から上流側に長さ６０ｍｍ以上の領域が形成された。
【００７６】
メインエアノズル２としては、幅方向に７００ｍｍのスリット型エアノズルであってスリットクリアランス０．１ｍｍのものを用い、エア風量を１ｍ3／ｍｉｎと設定した。また、メインエアノズル取り付け位置は、ノズル先端がシート状物の表面から５ｍｍ離れた位置で、メインエアノズル角度がシート状物の幅方向に平行な鉛直面と、メインエアノズルのエア噴出方向とのなす角度が５度上流側に傾けて配した。
【００７７】
また、サイドエアノズル３はオリフィス呼び径０．８６ｍｍの噴出口が直列に５個配置されたステンレスＳＵＳ３１６製フラットエアノズル（スプレーイングシステムジャパン（株）製、商品名：ウィンドジェットＡＡＢ７２７−ＳＳ）を３個直列に並べたものであって、その先端はシート状物１の表面から鉛直上方へ４０ｍｍ離れ、塗工部６の両側端から７０ｍｍ外側へ離れ、シート状物の幅方向に平行な鉛直面とサイドエアノズルのエア噴出方向とのなす角度θ１は０°（垂直）、シート状物１の走行方向に平行な鉛直面とサイドエアノズルのエア噴出方向とのなす角度θ２は−４５°、シート状物の走行方向に平行な鉛直面とサイドエアノズル３のスリットとのなす角度θ３は−３０°とした。
【００７８】
シート状物１の両端から５０ｍｍ内側に塗工面エッジが形成されるようにサイドエアノズル３の吹きつけエア風量を調整した結果、サイドエアノズル３のエア風量は０．００５ｍ3／ｍｉｎであった。
【００７９】
上記の１．５倍の塗工液供給量で、上記規定のサイズの液溜まり５を５ｍｉｎほどで形成でき、その後定常の供給量に減らしてもほぼそのサイズを維持でき、塗工部の目視評価では未塗工部分や極端な薄膜部分は皆無であった。
【００８０】
また、供給開始から塗工終わりの供給終了まで、供給される塗工液中と液溜まり５内に泡が混入することは無かった。
【００８１】
さらに、メインエアノズル通過後の塗工部には供給に起因するスジなどの外観不良は皆無であった。
【００８２】
＜実施例２＞
本実施例では、実施例１よりもさらに大型の連続製板装置を用いて、以下に示すこと以外は実施例１と同様な連続塗工を行った。
【００８３】
実施例１で用いたトリメチロールエタン・アクリル酸・無水コハク酸縮合エステル５０部、１，６−ヘキサンジオールジアクリレート４２．３部、ペンタエリスリトールトリアクリレート１０部を混合したものを塗工液として用い、鏡面研磨されたベルト幅３０００ｍｍオーステナイト系ステンレス鋼板（厚さ１．５ｍｍ）をシート状物１として、塗工速度（シート状物１の走行速度）は４ｍ／ｍｉｎ、シート状物１の両側端から１５０ｍｍ内側を塗工端とし、塗工幅２７００ｍｍ、膜厚２０μｍの連続塗工を図１に示した方法に従い２０時間行った。
【００８４】
ここで、塗工液、メインエアノズル２、サイドエアノズル３のエア温度、シート状物１の温度を４０℃となるように調整した。塗工液の４０℃における粘度は３６ｍＰａ・ｓであった。
【００８５】
また、塗工液供給パイプとして、塗工液供給配管内径と同一径の内径８ｍｍ、外径１０ｍｍのステンレス製中空パイプ３本を塗工部中央と中央から左右に７００ｍｍの位置に１本づつ配し、かつシート状物１からの設置高さを７０ｍｍ、シート状物１走行方向においてはメインエアノズル２から１３０ｍｍ上流の位置に配した。
【００８６】
塗工液供給前に供給配管内部の気層部を払い出すため、塗工液供給配管の容積に対し、７倍の塗工液を最大供給量で塗工液供給パイプ先端からブローした。
【００８７】
塗工液の供給量は、液溜まり５がメインエアノズル上流側に幅２７００ｍｍ、かつシート状物走行方向に１５０ｍｍ程度で形成されるまでは定常供給量の２倍の供給量で供給し、静的液溜まり５の厚みＸに対し、Ｘ±１ｍｍ以下の厚み変動である領域はシート状物走行方向においてメインエアノズル２から上流側に長さ１００ｍｍ以上の領域が形成された。
【００８８】
メインエアノズル２としては、幅方向に３０００ｍｍのスリット型エアノズルであって、スリットクリアランス０．１ｍｍのものを用い、エア風量２．５ｍ3／ｍｉｎと設定した。また、メインエアノズル２の取り付け位置は、ノズル先端がシート状物１の表面から鉛直上方へ５ｍｍ離れた位置で、メインエアノズル角度がシート状物の幅方向に平行な鉛直面と、メインエアノズル２のエア噴出方向とのなす角度が５度上流側に傾けて配した。
【００８９】
また、サイドエアノズル３は実施例１で用いたオリフィス呼び径０．８６ｍｍの噴出口が直列に複数個配置されたステンレスＳＵＳ３１６製フラットエアノズルを４個直列に並べたものであって、その先端はシート状物の表面から鉛直上方へ３０ｍｍ離れ、塗工部の両側端から６０ｍｍ離れ、シート状物の幅方向に平行な鉛直面とサイドエアノズルのエア噴出方向とのなす角度θ１は０°（垂直）、シート状物の走行方向に平行な鉛直面とサイドエアノズルのエア噴出方向とのなす角度θ２は−５５°、シート状物の走行方向に平行な鉛直面とサイドエアノズルのスリットとのなす角度θ３は０°とした。
【００９０】
シート状物１の両端から１５０ｍｍ内側に塗工面エッジが形成されるようにサイドエアノズル３の吹きつけエア風量を調整した結果、サイドエアノズル３のエア風量は０．０１５ｍ3／ｍｉｎであった。
【００９１】
上記の２倍の塗工液供給量で、上記規定のサイズの液溜まり５を１０ｍｉｎほどで形成でき、その後定常の供給量に減らしてもほぼそのサイズを維持でき、塗工部の目視評価では未塗工部分や極端な薄膜部分は皆無であった。
【００９２】
２０時間の塗工中、供給される塗工液中と液溜まり５内に泡が混入することは無かった。
【００９３】
さらに、メインエアノズル通過後の塗工部には供給に起因するスジなどの外観不良は皆無であった。
【００９４】
＜実施例３＞
以下の通り、実施例１と同様にして１０時間の連続塗工を行いながら、製板を実施した。なお、本実施例では塗工部を硬化させるため、実施例１の塗工液にビス（２,４,６−トリメチルベンゾイル）−フェニル−フォスフィンオキサイド（チバ・スペシャルティ・ケミカルズ(株)社製、商品名：ＢＡＰＯ）０．２部、１−ヒドロキシ−シクロヘキシル−フェニル−ケトン（チバ・スペシャルティ・ケミカルズ(株)社製、商品名：ＩＲＧＡＣＵＲＥ １８４）３部を光開始剤として混合し、紫外線硬化用光源装置（アイグラフィクス(株)製）を用いて硬化させた。
【００９５】
１０時間の塗工中、エンドレスベルトのベルト面に形成された塗工部を硬化させ、エンドレスベルト上に硬化層を形成した。一方のエンドレスベルト面に硬化層が形成された一組の相対するエンドレスベルトと、未塗工部である側部（シート状物両側端よりそれぞれ内側に２５ｍｍまでの位置）にシールするためのガスケットとを配し、ガスケットで囲まれる空間に、重合率２０質量％のメタクリル酸メチルシラップ（粘度１Ｐａ・ｓ、２０℃）１００部に、重合開始剤としてｔｅｒｔ−ヘキシルパーオキシピバレート（日本油脂（株）製、商品名：パーヘキシルＰＶ）０．３５部、離型剤としてジオクチルスルホコハク酸ナトリウム０．００５部を加えて均一に混合した液状の重合性原料を真空容器内で脱泡したうえで供給し、硬化層に接触している重合性原料を連続的に重合させ、重合性原料が重合して得られる板状重合物に硬化層をエンドレスベルトから移行させることにより、４２０ｍｍ±５ｍｍ以内の幅の硬化層を一方の面に有する板状重合物を得た。
【００９６】
得られた板状重合物の両側端部を切断する際、板状重合物のエッジから１５ｍｍを切断することで、光学歪が無い板状重合物を無駄無く得ることができた。
【００９７】
＜実施例４＞
塗工液供給パイプを塗工液供給配管内径より２ｍｍ大きくし、内径φ１０ｍｍのステンレス製の中空パイプを塗工部中央に設置したこと以外は、実施例１と同様にして５時間の連続塗工を行った。
【００９８】
５時間の塗工中、メインエアノズルから上流側のシート状物上に実施例１と同様のバンクが形成され、所望の塗工幅で未塗工部分や極端な薄膜部分は皆無であった。しかしながら、供給配管内部が液で充填されないため、供給液に気泡を巻き込み、シート状物上に供給されることで、バンク内に常時泡が入り、泡溜りを形成するため、それより円形状の外観不良が塗工面に連続的に生じた。
【００９９】
＜比較例１＞
図５に示すように、塗工液供給パイプを液溜まり５の位置よりさらに上流であるメインエアノズルから３００ｍｍに設置する以外は、実施例１と同様にして５時間の連続塗工を行った。
【０１００】
５時間の塗工中、メインエアノズルから上流側のシート状物上に実施例１と類似の液溜まりが形成され、所望の塗工幅で未塗工部分や極端な薄膜部分は皆無であったが、塗工液供給位置に幅１０ｍｍのスジ状の外観不良が塗工面に連続的に生じた。
【０１０１】
＜比較例２＞
比較例１と同様にして５時間の連続塗工を行いながら、実施例３に示したのと同様にして製板を実施したところ、４２０ｍｍ±５ｍｍ以内の幅の硬化層を一方の面に有する板状重合物を得た。
【０１０２】
一方の全面に硬化層を有する板状重合物が得たが、比較例１と同様の光学歪が生じ幅方向に外観不良が無い板状重合物を得ることが出来なかった。
【図面の簡単な説明】
【０１０３】
【図１】本発明の塗工方法を実施しうる装置の一例を示す模式的斜視図である。
【図２】サイドエアノズルの取り付け状態を説明するための、本発明の塗工方法を実施しうる装置の模式的側面図である。
【図３】サイドエアノズルの取り付け状態を説明するための、本発明の塗工方法を実施しうる装置の上流側から見た模式的側面図である。
【図４】サイドエアノズルの取り付け状態を説明するための模式的上面図である。
【図５】従来の液溜まりの面外（上流）からの塗工液供給での塗工方法の一例を説明するための、模式的上面図である。
【符号の説明】
【０１０４】
１    シート状物（被塗工物）
２    メインエアノズル
３    サイドエアノズル
３'  下流側サイドエアノズル
３"  上流側サイドエアノズル
４    塗工液供給パイプ
５    液溜まり
６    塗工部
７    供給スジ
８    塗工部エッジ
【図１】
2010110682.tif 000003
【図２】
2010110682.tif 000004
【図３】
2010110682.tif 000005
【図４】
2010110682.tif 000006
【図５】
2010110682.tif 000007